(57)【要約】      （修正有）【課題】寸法精度と衝撃強度とのバランスに優れたポリプロピレン樹脂組成物を提供することを目的とする。【解決手段】ＪＩＳＫ７２１０に準拠し、２３０℃試験荷重２．１６ｋｇｆで測定したメルトフローレート（ＭＦＲ）が０．０１〜１００ｇ／１０分の範囲にあるプロピレン系重合体（Ａ）と、エチレン系ワックス（Ｂ）と、無機充填材（Ｃ）と、を含有し、プロピレン系重合体（Ａ）および無機充填材（Ｃ）の含有量の合計を１００質量部としたときに、プロピレン系重合体（Ａ）を１〜７０質量部、無機充填材（Ｃ）を１０〜９９質量部、エチレン系ワックス（Ｂ）を０．１〜５０質量部含み、エチレン系ワックス（Ｂ）が、下記（ｉ）および（ｉｉ）を満たす樹脂組成物。（ｉ）ＧＰＣで測定したポリスチレン換算の数平均分子量（Ｍｎ）が３００〜２００００の範囲にある（ｉｉ）酸価が１〜１００ｍｇＫＯＨ／ｇの範囲にある【選択図】図１
2018024752.tif 000002
【特許請求の範囲】
【請求項１】
ＪＩＳ  Ｋ７２１０に準拠し、２３０℃  試験荷重２．１６ｋｇｆで測定したメルトフローレート（ＭＦＲ）が０．０１〜１００ｇ／１０分の範囲にあるプロピレン系重合体（Ａ）と、エチレン系ワックス（Ｂ）と、無機充填材（Ｃ）と、を含有し、
前記プロピレン系重合体（Ａ）および前記無機充填材（Ｃ）の含有量の合計を１００質量部としたときに、前記プロピレン系重合体（Ａ）を１〜７０質量部、前記無機充填材（Ｃ）を３０〜９９質量部、前記エチレン系ワックス（Ｂ）を０．１〜５０質量部含み、
前記エチレン系ワックス（Ｂ）が、下記（ｉ）および（ｉｉ）を満たす、
樹脂組成物。
（ｉ）ゲルパーミエーションクロマトグラフィー（ＧＰＣ）で測定したポリスチレン換算の数平均分子量（Ｍｎ）が３００〜２００００の範囲にある
（ｉｉ）酸価が１〜１００ｍｇＫＯＨ／ｇの範囲にある
【請求項２】
前記エチレン系ワックス（Ｂ）が、エチレン単独重合体、またはエチレンと炭素原子数３〜１２のα−オレフィンとの共重合体のうち、少なくとも一方の不飽和カルボン酸誘導体モノマー変性物または空気酸化物である、
請求項１に記載の樹脂組成物。
【請求項３】
前記プロピレン系重合体（Ａ）がプロピレン・エチレンブロック共重合体である、請求項１または２に記載の樹脂組成物。
【請求項４】
前記無機充填材（Ｃ）がタルクである、
請求項１〜３のいずれか一項に記載の樹脂組成物。
【請求項５】
請求項１〜４のいずれか一項に記載の樹脂組成物から得られる、
成形体。
【発明の詳細な説明】
【技術分野】
【０００１】
本発明は、特定の組成を有する樹脂組成物、および当該樹脂組成物から得られる成形体に関する。
【背景技術】
【０００２】
ポリプロピレン等のプロピレン系樹脂は、機械物性や成形性に優れる。したがって、プロピレン系樹脂は、自動車部品や家電部品など、様々な用途に利用されている。従来、プロピレン系樹脂に、タルク、マイカ、ガラス繊維等の無機充填材を添加することで、その剛性が向上することが知られている。また、特許文献１には、特定のアスペクト比を有し、かつ平均粒径が所定の範囲であるタルクをプロピレン系樹脂に添加することで、成形体の寸法安定性が高まることが記載されている。
【先行技術文献】
【特許文献】
【０００３】
【特許文献１】特開２０１６−８４３８６号公報
【発明の概要】
【発明が解決しようとする課題】
【０００４】
プロピレン系樹脂組成物において、タルク等の無機充填材の含有割合が大きくなると、寸法精度が向上するものの、衝撃強度が低下する傾向があった。そのため、無機充填材の含有量が比較的高い組成物は、自動車用途等、衝撃強度の要求が高い用途には、適用できない等の課題があった。
【０００５】
本発明は上記課題を鑑みてなされたものである。すなわち、本発明は、無機充填材の含有割合が比較的高いにも関わらず、寸法精度と衝撃強度とのバランスに優れたポリプロピレン樹脂組成物を提供することを目的とする。
【課題を解決するための手段】
【０００６】
本発明者らは上記課題を解決すべく鋭意検討を行った。その結果、特定の組成を有する樹脂組成物を用いることによって、上記課題を解決できることを見出し、本発明を完成するに至った。
【０００７】
すなわち本発明は、以下の樹脂組成物、およびこれから得られる成形体に関する。
［１］ＪＩＳ  Ｋ７２１０に準拠し、２３０℃  試験荷重２．１６ｋｇｆで測定したメルトフローレート（ＭＦＲ）が０．０１〜１００ｇ／１０分の範囲にあるプロピレン系重合体（Ａ）と、エチレン系ワックス（Ｂ）と、無機充填材（Ｃ）と、を含有し、前記プロピレン系重合体（Ａ）および前記無機充填材（Ｃ）の含有量の合計を１００質量部としたときに、前記プロピレン系重合体（Ａ）を１〜７０質量部、前記無機充填材（Ｃ）を３０〜９９質量部、前記エチレン系ワックス（Ｂ）を０．１〜５０質量部含み、前記エチレン系ワックス（Ｂ）が、下記（ｉ）および（ｉｉ）を満たす、樹脂組成物。
（ｉ）ゲルパーミエーションクロマトグラフィー（ＧＰＣ）で測定したポリスチレン換算の数平均分子量（Ｍｎ）が３００〜２００００の範囲にある
（ｉｉ）酸価が１〜１００ｍｇＫＯＨ／ｇの範囲にある
【０００８】
［２］前記エチレン系ワックス（Ｂ）が、エチレン単独重合体またはエチレンと炭素原子数３〜１２のα−オレフィンとの共重合体のうち、少なくとも一方の不飽和カルボン酸誘導体モノマー変性物または空気酸化物である、［１］に記載の樹脂組成物。
［３］前記プロピレン系重合体（Ａ）がプロピレン・エチレンブロック共重合体である、［１］または［２］に記載の樹脂組成物。
［４］前記無機充填材（Ｃ）がタルクである、［１］〜［３］のいずれかに記載の樹脂組成物。
［５］前記［１］〜［４］のいずれかに記載の樹脂組成物から得られる、成形体。
【発明の効果】
【０００９】
本発明によれば、寸法精度および衝撃強度のバランスに優れたポリプロピレン樹脂組成物を提供できる。
【図面の簡単な説明】
【００１０】
【図１】図１は、実施例および比較例の樹脂組成物から得られた成形体の線膨張係数とアイゾッド衝撃強度との関係を示すグラフである。
【発明を実施するための形態】
【００１１】
以下、本発明の樹脂組成物およびそれから得られる成形体について詳説する。
【００１２】
本発明の樹脂組成物は、プロピレン系重合体（Ａ）と、エチレン系ワックス（Ｂ）と、無機充填材（Ｃ）とを含有する。
プロピレン系重合体（Ａ）および無機充填材（Ｃ）の含有量の合計を１００質量部としたときの、プロピレン系重合体（Ａ）の量は、１〜７０質量部であり、好ましくは４０〜７０質量部であり、さらに好ましくは５０〜６５質量部であり、特に好ましくは５５〜６０質量部である。一方、無機充填材（Ｃ）の量は、３０〜９９質量部であり、好ましくは３０〜６０質量部であり、より好ましくは３５〜５０質量部であり、さらに好ましくは４０〜４５質量部である。
【００１３】
また、プロピレン系重合体（Ａ）および無機充填材（Ｃ）の含有量の合計を１００質量部としたときの、エチレン系ワックス（Ｂ）の量は、０．１〜５０質量部であり、好ましくは０．１〜２０質量部であり、より好ましくは０．２〜９質量部であり、さらに好ましくは０．３〜７質量部であり、特に好ましくは０．４〜５質量部であり、最も好ましくは、１〜３質量部である。エチレン系ワックス（Ｂ）の量が、当該範囲であると、樹脂組成物の加工性や、当該樹脂組成物から得られる成形体の寸法安定性、および衝撃強度が高まる。
【００１４】
以下、各成分および各要件について説明する。
【００１５】
１．プロピレン系重合体（Ａ）
本発明の樹脂組成物は、プロピレン系重合体（Ａ）は１種のみ含んでいてもよく、２種以上を含んでいてもよい。
【００１６】
プロピレン系重合体（Ａ）のＪＩＳ  Ｋ７２１０に準拠し、２３０℃  試験荷重２．１６ｋｇｆで測定したメルトフローレート（ＭＦＲ）は、０．０１〜１００ｇ／１０分であり、好ましくは０．１〜５０ｇ／１０分である。プロピレン系重合体（Ａ）のＭＦＲが上記の範囲にあると、樹脂組成物を射出成形しやすく、さらに寸法安定性および衝撃強度のバランスに優れる成形体が得られる。
【００１７】
プロピレン系重合体（Ａ）は、プロピレン単独重合体（ポリプロピレン）であってもよく、プロピレンとα−オレフィンとの共重合体であってもよい。エチレン・α−オレフィン共重合体は、ランダム共重合体であってもよく、ブロック共重合体であってもよい。プロピレンと共重合するα−オレフィンの例には、エチレンや、炭素原子数４〜１２のα−オレフィンが含まれる。プロピレン系重合体をプロピレンとエチレンとの共重合体とする場合、プロピレン由来の構成単位の量は、６０〜９９．５モル％であることが好ましい。プロピレン由来の構成単位の量は、より好ましくは８０〜９９モル％であり、さらに好ましくは９０〜９８．５モル％であり、特に好ましくは９５〜９８モル％である。ここで、プロピレン由来の構成単位の量とエチレン由来の構成単位の量との合計は１００モル％である。樹脂組成物が、プロピレン由来の構成単位量が多いエチレン・プロピレン共重合体を含むと、得られる成形体の外観が良好となり、機械強度および耐熱性のバランスが良好になる。
【００１８】
プロピレン系重合体を、プロピレンと炭素原子数４〜１２のα−オレフィンとの共重合体とする場合、炭素原子数４〜１２のα−オレフィンの例には、例えば１−ブテン、１−ペンテン、３−メチル−１−ブテン、１−ヘキセン、４−メチル−１−ペンテン、３−メチル−１−ペンテン、１−オクテン、１−デセン、１−ドデセンなどの直鎖状または分岐状のα−オレフィンが含まれる。その中でも、１−ブテンが特に好ましい。また、プロピレン・α−オレフィン共重合体は、炭素原子数が４〜１２以外のオレフィンを含んでいてもよく、例えばエチレンなどから導かれる構成単位を少量（例えばプロピレン系共重合体の全構成単位に対して１０モル％以下）含んでいてもよい。一方で、エチレンから誘導される構成単位が含まれないことも、樹脂組成物から得られる成形体の耐熱性と機械強度とのバランスを高めるとの観点では好ましい。当該エチレン・α−オレフィン共重合体は、１種のα−オレフィンをのみを含んでいてもよく、２種以上のα−オレフィンを含んでいてもよい。
【００１９】
プロピレン系重合体（Ａ）は特に、プロピレン・エチレンブロック共重合体であることが好ましく、プロピレン単独重合体ブロックと、エチレン・プロピレンランダム共重合体ブロックとを有する重合体であることが特に好ましい。プロピレン単独重合体ブロックは、ｎ−デカンに不溶な成分であり、エチレン・プロピレンランダム共重合体ブロックは、ｎ−デカンに可溶な成分である。したがって、プロピレン・エチレンブロック共重合体において、これらを明確に区別したり、分離したりすることができる。
【００２０】
ここで、プロピレン・エチレンブロック共重合体は、（ａ）１３５℃、デカリン溶液中で測定した極限粘度［η］が０．２〜２．０ｄｌ／ｇであるプロピレン単独重合体成分８０〜９７質量％と、（ｂ）１３５℃、デカリン溶液中で測定した極限粘度［η］が２．５〜９．０ｄｌ／ｇであるエチレン・プロピレンランダム共重合体成分３〜２０質量％（ただし（ａ）成分と（ｂ）成分の合計は１００質量％である）とを共重合した成分であることが好ましい。以下、本明細書において極限粘度[η]は、特に断りのない限り、１３５℃、デカリン溶液中で測定した値を意味する。
【００２１】
前記（ａ）プロピレン単独重合体成分と（ｂ）エチレン・プロピレンランダム共重合体成分との重合割合は、（ａ）成分：（ｂ）成分が８０〜９５質量％：５〜２０質量％であることが好ましく、８２〜９２質量％：８〜１８質量％であることがより好ましい。ここで、（ａ）成分および（ｂ）成分の合計は、１００質量％である。
【００２２】
このようなプロピレン・エチレンブロック共重合体は、公知の方法により適宜製造することができる。
【００２３】
また、プロピレン系重合体（Ａ）は、二重結合を含み、かつ極性基を有する極性化合物でグラフト変性されていてもよい。極性化合物の例には、後述のエチレン系ワックスをグラフト変性するための不飽和カルボン酸またはその誘導体等が含まれる。
【００２４】
プロピレン系重合体（Ａ）は、好ましくは示差走査熱量計（ＤＳＣ）で測定した融点（Ｔｍ）が２５０℃以下または観測されないことが好ましい。融点が観測される場合、融点の上限は、より好ましくは２３０℃であり、さらに好ましくは２００℃であり、特に好ましくは１７０℃である。また、融点の下限は、好ましくは５０℃であり、より好ましくは７０℃であり、さらに好ましくは９０℃であり、特に好ましくは１３０℃、最も好ましくは１５０℃である。融点が上記上限と下限の範囲であると、樹脂組成物の調製時や、成形体の作製時に、発煙や臭気等が生じ難く、作業環境に対する影響が小さくなる。また、得られる成形体にベタつきが生じ難く、耐熱性、機械強度、衝撃強度、および衝撃吸収性のバランスに優れる成形体が得られやすい。
【００２５】
また、プロピレン系重合体（Ａ）は好ましくは示差走査熱量計（ＤＳＣ）で測定したガラス転移温度（Ｔｇ）が、−１４０℃〜５０℃の範囲にあることが好ましく、より好ましくは−１２０℃〜４０℃の範囲にあり、さらに好ましくは−５０℃〜−１０℃の範囲にある。ガラス転移温度が上記範囲にあると、樹脂組成物の長期安定性や、成形体の耐熱性、衝撃性、および機械強度のバランスが優れる傾向にある。
【００２６】
さらに、プロピレン系重合体（Ａ）のＪＩＳ  Ｋ７１７１：９４に準拠して測定した曲げ弾性率は、１〜１００００ＭＰａであることが好ましい。
ここで、樹脂組成物から得られる成形体に耐傷付き性や機械強度等が要求される場合、曲げ弾性率は好ましくは５００〜７０００ＭＰａであり、より好ましくは７００〜５０００ＭＰａであり、特に好ましくは９００〜３０００ＭＰａであり、さらに好ましくは１０００〜２０００ＭＰａである。曲げ弾性率が上記範囲であると、樹脂組成物の加工性が優れるだけでなく、成形体の耐傷付き性、耐熱性、および機械強度のバランスが優れる。
【００２７】
一方、樹脂組成物から得られる成形体に柔軟性等が要求される場合、上記曲げ弾性率は、好ましくは３００ＭＰａ未満であり、より好ましくは１００ＭＰａ未満であり、さらに好ましくは５０ＭＰａ未満である。曲げ弾性率が上記範囲であると、得られる成形体の柔軟性が優れるだけでなく、衝撃吸収性、軽量性、防振性、制振性、制音性が優れる。さらには、成形体の金型転写性、シボ転写性等の意匠性や表面グリップ性も良好となる。
【００２８】
プロピレン系重合体（Ａ）のゲルパーミエーションクロマトグラフィー（ＧＰＣ）で測定したポリスチレン換算の数平均分子量（Ｍｎ）は、２００００超であり、上限は３０００００であることが好ましい。上限はより好ましくは２０００００であり、さらに好ましくは１０００００であり、特に好ましくは９００００である。プロピレン系重合体（Ａ）のＧＰＣで測定したポリスチレン換算の重量平均分子量（Ｍｗ）は、好ましくは４００００〜３００００００であり、より好ましくは４００００〜２００００００であり、さらに好ましくは４００００〜１００００００、特に好ましくは４００００〜９０００００である。上記の範囲にあると、樹脂組成物を射出成形すること等ににより剛性および衝撃強度のバランスに優れる成形体が得られやすい。
【００２９】
２．エチレン系ワックス（Ｂ）
本明細書において、エチレン系ワックス（Ｂ）は、エチレン由来の構成単位を５０モル％以上含む化合物とする。当該エチレン系ワックスは、下記要件（ｉ）および（ｉｉ）を満たす。さらに、要件（ｉｉｉ）または（ｉｖ）のうち、いずれか一方を少なくとも満たすことが好ましい。
【００３０】
（ｉ）ゲルパーミエーションクロマトグラフィー（ＧＰＣ）で測定したポリスチレン換算の数平均分子量（Ｍｎ）は３００〜２００００の範囲にある
（ｉｉ）酸価が１〜１００ｍｇＫＯＨ／ｇの範囲にある
（ｉｉｉ）ＪＩＳＫ  ２２０７に従って測定した軟化点は７０〜１７０℃の範囲にある
（ｉｖ）ゲルパーミエーションクロマトグラフィー（ＧＰＣ）で測定した重量平均分子量と数平均分子量の比（Ｍｗ／Ｍｎ）は７．０以下である
【００３１】
エチレン系ワックス（Ｂ）の上記数平均分子量（要件（ｉ））は、好ましくは５００〜１８０００であり、より好ましくは１０００〜１２０００であり、さらに好ましくは１５００〜１２０００であり、特に好ましくは３７００〜１２０００である。エチレン系ワックス（Ｂ）の数平均分子量が上記範囲内にあると、樹脂組成物中の無機充填材（Ｃ）の分散性が高まり、得られる成形体の外観が良好となり、耐熱性や機械強度が高まる。また、樹脂組成物の加工性や混練性も良好になる傾向がある。
【００３２】
一方、エチレン系ワックス（Ｂ）の酸価（要件（ｉｉ））は、好ましくは通常、２０〜９０ｍｇＫＯＨ／ｇであり、さらに好ましくは３０〜８７ｍｇＫＯＨ／ｇである。酸価が上範囲であると、前述のように、本発明の樹脂組成物から得られる成形体において、寸法安定性、耐衝撃性、加工性および分散性が両立する。酸価とは、試料１ｇ当たりの中和に要する水酸化カリウムのｍｇ数を指す。エチレン系ワックス（Ｂ）の酸価は、ＪＩＳ  Ｋ５９０２に準拠して測定することができる。
【００３３】
なお、得られる成形体に耐熱性が求められる場合、エチレン系ワックス（Ｂ）の酸価は、４０〜１００ｍｇＫＯＨ／ｇであることが好ましく、より好ましくは５０〜１００ｍｇＫＯＨ／ｇであり、さらに好ましくは５３〜１００ｍｇＫＯＨ／ｇであり、特に好ましくは５６〜９５ｍｇＫＯＨ／ｇであり、さらに好ましくは５８〜９０ｍｇＫＯＨ／ｇであり、とりわけ好ましくは８０〜９０ｍｇＫＯＨ／ｇである。
【００３４】
従来のプロピレン系樹脂組成物では、無機充填材（Ｃ）の含有割合が大きくなると、得られる成形体の寸法安定性が向上するものの、衝撃強度が低下する傾向にあった。衝撃改良のために、酸変性した熱可塑性樹脂を添加することがあるが、衝撃強度が向上するものの、混練し難く、外観不良になりやすかった。これに対し、本発明では、無機充填材（Ｃ）を比較的多量に含めたとしても、得られる樹脂組成物の加工性が良好であり、かつ成形体の寸法安定性、外観、衝撃強度が低下し難い。つまり、本発明の樹脂組成物は加工性に優れ、さらに当該樹脂組成物によれば、寸法安定性、外観、および耐衝撃性のバランスに優れた成形体が得られる。その詳細な機構は明らかではないが、酸価が上述範囲であるエチレン系ワックス（Ｂ）は、極性を有する無機充填材（Ｃ）の表面と親和し、表面を覆うことで、無機充填材（Ｃ）同士の凝集を防止すると考えられる。また、数平均分子量が上記範囲であるエチレン系ワックス（Ｂ）は比較的低い分子量のため、結果として、プロピレン系樹脂組成物の加工時、すなわち溶融時には、樹脂組成物全体の流動性を向上させるとともに、効果的に無機充填材（Ｃ）の分散性を高めることができると考えられる。さらに、プロピレン系樹脂組成物の固化時には、エチレン系ワックス（Ｂ）が分子骨格の異なるプロピレン系重合体（Ａ）と相容しにくいため、無機充填材（Ｃ）表面に局在化する。エチレン系ワックス（Ｂ）はプロピレン系重合体（Ａ）の分子鎖と絡み合いがないため、衝撃が加わった際に、効果的に応力緩和することで、成形体の耐衝撃性を向上させると考えられる。また、エチレン系ワックス（Ｂ）により無機充填材（Ｃ）の分散性が向上し、プロピレン系重合体（Ａ）と無機充填材（Ｃ）が均一に混ざった状態で固化し、プロピレン系重合体（Ａ）の偏りがないことで、熱収縮の影響を受けにくくなり、寸法安定性が向上すると考えられる。その結果、プロピレン系重合体（Ａ）由来の耐衝撃性と無機充填材（Ｃ）由来の寸法安定性とが両立すると考えられる。以上より、当該樹脂組成物は加工性が優れ、さらに当該樹脂組成物によれば、寸法安定性、外観、および耐衝撃性のバランスに優れた成形体が得られると考えられる。
【００３５】
また、エチレン系ワックス（Ｂ）の上記軟化点（要件（ｉｉｉ））の上限は、より好ましくは１６０℃であり、さらに好ましくは１５０℃であり、特に好ましくは１４５℃である。また、下限は、より好ましくは８０℃であり、更に好ましくは９０℃であり、特に好ましくは９５℃であり、最も好ましくは１０５℃である。エチレン系ワックス（Ｂ）の軟化点が上記範囲にあると、樹脂組成物から得られる成形体の外観が良好になり、樹脂組成物の加工性が高まる。またさらに、成形体の耐熱性や機械強度も高まる。
【００３６】
さらに、エチレン系ワックス（Ｂ）の重量平均分子量と数平均分子量の比（Ｍｗ／Ｍｎ）（要件（ｉｖ））は、より好ましくは５．０以下であり、さらに好ましくは３．０以下である。Ｍｗ／Ｍｎが上記範囲であると、物性低下を引き起こす低分子量成分が少ないため、得られる成形体の外観が良好になり、耐熱性や機械強度が高まる。
【００３７】
また、エチレン系ワックス（Ｂ）のＪＩＳ  Ｋ７１１２で測定された密度は、８９０〜９５０ｋｇ／ｍ３であることが好ましい。密度が当該範囲であると、無機充填材（Ｃ）の分散性が良好になる。また、得られる成形体からエチレン系ワックス（Ｂ）のブリードアウト（白化）が抑制される。
【００３８】
エチレン系ワックス（Ｂ）は、上述の要件（ｉ）および（ｉｉ）を満たし、かつエチレン由来の構造を構成単位に、全構成単位のうち５０モル％以上含む化合物であれば特に制限されない。エチレン系ワックス（Ｂ）の具体例には、エチレン単独重合体、またはエチレンと炭素原子数３〜１２のα−オレフィンから選ばれる少なくとも１種との共重合体の、不飽和カルボン酸誘導体モノマー変性物（例えば無水マレイン酸変性物）または空気酸化物が含まれる。エチレン系ワックス（Ｂ）がエチレンと炭素原子数３〜１２のα−オレフィンから選ばれる少なくとも１種との共重合体の、不飽和カルボン酸誘導体モノマー変性物（例えば無水マレイン酸変性物）または空気酸化物である場合、エチレン由来の構成単位と、炭素原子数３〜１２のα−オレフィン由来の構成単位の合計に対して、エチレン由来の構成単位の割合が６０〜９９．５モル％であることが好ましく、より好ましくは８０〜９９モル％であり、さらに好ましくは９０〜９８．５モル％であり、特に好ましくは９５〜９８モル％である。
【００３９】
当該エチレン系ワックス（Ｂ）は、エチレン単独重合体や、エチレン・α−オレフィン共重合体等の未変性エチレン系ワックス（Ｂ’）を調製し、これを不飽和カルボン酸モノマーで変性したり、空気酸化したりすることで得られる。
以下、未変性エチレン系ワックス（Ｂ’）及びその製造方法について先に説明し、その後、これらを変性したエチレン系ワックス（Ｂ）について説明する。
【００４０】
（未変性エチレン系ワックス（Ｂ’）について）
未変性のエチレン系ワックス（Ｂ’）は、立体特異性触媒の存在下、エチレンと必要に応じて他の単量体とを共重合させて得られた重合体とすることができる。未変性エチレン系ワックス（Ｂ’）は、エチレンの単独重合体であってもよく、エチレンを主体とする共重合体であってもよい。また、未変性エチレン系ワックス（Ｂ’）は、高分子量のポリエチレンを熱分解して得られるものであってもよい。また、未変性エチレン系ワックス（Ｂ’）を含む組成物から、溶媒に対する溶解度の差で未変性エチレン系ワックス（Ｂ’）のみを分別（溶媒分別）したり、沸点の差で分取（分子蒸留）したりしたものであってもよい。
【００４１】
未変性エチレン系ワックス（Ｂ’）は、エチレン単独重合体、エチレンと炭素原子数３〜１２のα−オレフィンとの共重合体であることが好ましい。
【００４２】
未変性エチレン系ワックス（Ｂ’）が、エチレンと炭素原子数３〜１２のα−オレフィンとの共重合体である場合、当該共重合体中のエチレン由来の構成単位は、６０〜９９．５モル％であることが好ましく、より好ましくは８０〜９９モル％であり、さらに好ましくは９０〜９８．５モル％であり、特に好ましくは９５〜９８モル％である。ただし、エチレン由来の構成単位と、α−オレフィン由来の構成単位との合計量を１００モル％とする。
【００４３】
未変性エチレン系ワックス（Ｂ’）が、エチレンと炭素原子数３〜１２のα−オレフィンとの共重合体である場合、炭素原子数３〜１２のα−オレフィンの例には、プロピレン、１−ブテン、１−ペンテン、３−メチル−１−ブテン、１−ヘキセン、４−メチル−１−ペンテン、３−メチル−１−ペンテン、１−オクテン、１−デセン、１−ドデセンなどの直鎖状または分岐状のα−オレフィンが含まれる。その中でも、プロピレンが特に好ましい。
【００４４】
上述した未変性エチレン系ワックス（Ｂ’）は、前述のとおりエチレン等を直接重合して得られるものであってもよく、高分子量のエチレン系重合体を熱分解して得られるものであってもよい。高分子量のエチレン系重合体（例えばポリエチレン）を熱分解する場合、３００〜４５０℃で５分〜１０時間熱分解することが好ましい。この場合、未変性ワックス（Ｂ’）には、不飽和末端（ビニリデン基）が存在する。当該不飽和末端は、１Ｈ−ＮＭＲ測定により確認することができるが、１Ｈ−ＮＭＲにより測定した、１０００個の炭素原子あたりのビニリデン基の個数が０．５〜５個であることが好ましい。ビニリデン基の個数が当該範囲であると、エチレン系ワックス（Ｂ）の無機充填材（Ｃ）に対する相容化効果が高まりやすい。また未変性エチレン系ワックス（Ｂ’）は、未変性エチレン系ワックス（Ｂ’）を含む組成物から、未変性エチレン系ワックス（Ｂ’）のみを溶媒に対する溶解度の差で分別する溶媒分別したり、蒸留などの方法で精製したものであってもよい。
【００４５】
また、未変性エチレン系ワックス（Ｂ’）を直接重合する場合、種々公知の製造方法、例えば、エチレン単量体と、α−オレフィン単量体とをチーグラー／ナッタ触媒またはメタロセン系触媒により重合する方法等を適用することができる。特に直接重合して得られたものが望ましい。
【００４６】
未変性エチレン系ワックス（Ｂ’）の重合は、重合されるモノマーおよび重合された未変性エチレン系ワックス（Ｂ’）がヘキサン等の不活性炭化水素媒体中に粒子として存在する状態で重合する懸濁重合法、溶媒を用いないで重合する気相重合法、または重合されるモノマーおよび重合された未変性エチレン系ワックス（Ｂ’）が不活性炭化水素媒体と共存または単独で溶融した状態で重合する溶液重合法等が可能であり、その中でも溶液重合が経済性と品質の両面で好ましい。重合反応は、バッチ法あるいは連続法いずれの方法で行ってもよい。重合は、反応条件の異なる二段以上に分けて行うこともできる。
【００４７】
前記懸濁重合法および溶液重合法において用いられる不活性炭化水素媒体としては、例えば、プロパン、ブタン、ペンタン、ヘキサン、ヘプタン、オクタン、デカン、ドデカン、灯油等の脂肪族炭化水素；シクロペンタン、シクロヘキサン、メチルシクロペンタン等の脂環族炭化水素；ベンゼン、トルエン、キシレン等の芳香族炭化水素；エチレンクロリド、クロルベンゼン、ジクロロメタン等のハロゲン化炭化水素が挙げられる。不活性炭化水素媒体は１種単独で用いてもよく、２種以上を混合して用いてもよい。また、重合に供給されうる液化したα−オレフィン自身を溶媒として用いる、いわゆるバルク重合法を用いることもできる。
【００４８】
また、重合温度は通常１０〜２００℃の範囲であるが、上述した好適なの構成単位量を有する未変性エチレン系ワックス（Ｂ’）を製造する観点から、重合温度は、好ましくは６０〜１８０℃の範囲、より好ましくは７５〜１７０℃の範囲である。重合圧力は、常圧〜７．８ＭＰａ−Ｇ（Ｇはゲージ圧）以下、好ましくは常圧〜４．９ＭＰａ−Ｇ（Ｇはゲージ圧）以下とすることができる。
【００４９】
重合に際して、エチレンやα−オレフィンは、前記した特定組成の未変性エチレン系ワックス（Ｂ’）が得られるような量割合で重合系に供給される。また重合に際しては、水素などの分子量調節剤を添加することもできる。また、エチレンや各α−オレフィンから誘導される構成単位の量は、重合時に配合量を調整するほか、触媒種や重合温度などによっても制御できる。
【００５０】
このようにして重合させると、生成した重合体は通常これを含む重合液として得られるので、常法により処理すると未変性エチレン系ワックス（Ｂ’）が得られる。
【００５１】
また、前記方法で得られた重合体を、融点以上の温度で真空下に脱気する方法、例えばトルエン、キシレン、ヘキサン、ヘプタン等溶媒にいったん溶解させた後にメタノールやアセトン等極性溶媒を投入して濾過し低分子量部を除く方法、あるいは溶媒に全量溶解させた後特定の温度で析出させて高分子量部または低分子量部を取り除く方法等によって、さらに精製してもよい。
【００５２】
未変性エチレン系ワックス（Ｂ’）の数平均分子量（Ｍｎ）は、重合時の重合温度を上げるか、水素濃度を上げると低くなる傾向となり、上記範囲内に制御できる。または共触媒として用いる有機アルミニウムオキシ化合物および／またはイオン化イオン性化合物の使用量により調節することができる。さらに、重合後の精製により調節することもできる。
【００５３】
未変性エチレン系ワックス（Ｂ’）のＭｗ／Ｍｎは、触媒種や重合温度などにより制御できる。一般に重合にはチーグラー・ナッタ触媒やメタロセン触媒が用いられる。また溶媒に対する溶解度の差で分別する溶媒分別、または蒸留などの方法で精製することもできる。
【００５４】
未変性エチレン系ワックス（Ｂ’）の軟化点は、エチレンやα−オレフィンの組成により調整することができ、たとえばエチレンとα−オレフィンとの共重合体であればα−オレフィンの含有量を多くすることで、軟化点が下がる傾向が得られる。また、触媒種や重合温度などによって制御することもできる。さらに、重合後の精製により調節することもできる。
【００５５】
未変性エチレン系ワックス（Ｂ’）の密度はエチレンやα−オレフィンの組成および重合時の重合温度、水素濃度によって調節することができる。
【００５６】
（エチレン系ワックス（Ｂ）について）
本発明の樹脂組成物が含むエチレン系ワックス（Ｂ）は、上述の未変性エチレン系ワックス（Ｂ’）の酸変性物（例えば、不飽和カルボン酸誘導体モノマーによる変性物や空気酸化物）である。
【００５７】
エチレン系ワックス（Ｂ）が上述の未変性エチレン系ワックス（Ｂ’）の空気酸化物である場合、エチレン系ワックス（Ｂ）は、原料となる未変性エチレン系ワックス（Ｂ’）を溶融状態とし、攪拌しながら酸素または酸素含有ガスと接触させることで得られる。未変性エチレン系ワックス（Ｂ’）は、通常１３０〜２００℃、好ましくは１４０〜１７０℃に加熱することで、溶融状態となる。なお、本明細書における「酸素または酸素含有ガス」との記載には、純酸素（通常の液体空気分留や水の電解によって得られる酸素であって、他成分を不純物程度含んでいても差し支えない）だけでなく、純酸素と他のガスとの混合ガス、例えば空気やオゾン等も含まれる。
【００５８】
未変性エチレン系ワックス（Ｂ’）と酸素または酸素含有ガスとを接触させる方法としては、酸素含有ガスを反応器下部より連続的に供給して、未変性エチレン系ワックス（Ｂ’）と接触させる方法であることが好ましい。またこの場合、酸素含有ガスは、エチレン系ワックス（Ｂ’）１ｋｇに対して１分間当たり１．０〜８．０ＮＬ相当の酸素量となるように供給することが好ましい。
【００５９】
また、エチレン系ワックス（Ｂ）は、未変性エチレン系ワックス（Ｂ’）の不飽和カルボン酸誘導体モノマーによるグラフト変性物であってもよい。上記グラフト変性物は、従来公知の方法で調製することができる。例えば（１）原料となる未変性エチレン系ワックス（Ｂ’）と、（２）不飽和カルボン酸もしくはその誘導体とを、（３）有機過酸化物などの重合開始剤の存在下で溶融混練する方法であってもよい。また、（１）未変性エチレン系ワックス（Ｂ’）と、（２）不飽和カルボン酸もしくはその誘導体と、を有機溶媒に溶解させ、得られた組成物を（３）有機過酸化物などの重合開始剤の存在下、混練することにより得られる。
【００６０】
エチレン系ワックス（Ｂ）調製時の混練方法は特に制限されず、混練装置としては、例えば、オートクレーブ、ヘンシェルミキサー、Ｖ型ブレンダー、タンブラーブレンダー、リボンブレンダー、単軸押出機、多軸押出機、ニーダー、バンバリーミキサー等を用いることができる。これらの中でも、オートクレーブ等、バッチ式の装置を使用すると、各成分をより均一に分散・反応させることができる。また、連続式の装置と比べ、バッチ式の装置によれば、組成物の滞留時間を調整しやすい。さらに、滞留時間を長く取れるため、変性率及び変性効率を高めることが比較的容易であり、特に好ましい。
【００６１】
ここで、未変性エチレン系ワックス（Ｂ’）を変性するための、不飽和カルボン酸またはその誘導体の例には、アクリル酸メチル、アクリル酸エチル、アクリル酸ブチル、アクリル酸−ｓｅｃ−ブチル、アクリル酸イソブチル、アクリル酸プロピル、アクリル酸イソプロピル、アクリル酸−２−オクチル、アクリル酸ドデシル、アクリル酸ステアリル、アクリル酸ヘキシル、アクリル酸イソヘキシル、アクリル酸フェニル、アクリル酸−２−クロロフェニル、アクリル酸ジエチルアミノエチル、アクリル酸−３−メトキシブチル、アクリル酸ジエチレングリコールエトキシレート、アクリル酸−２，２，２−トリフルオロエチルなどのアクリル酸エステル類；メタクリル酸メチル、メタアクリル酸エチル、メタクリル酸ブチル、メタクリル酸−ｓｅｃ−ブチル、メタクリル酸イソブチル、メタクリル酸プロピル、メタクリル酸イソプロピル、メタクリル酸−２−オクチル、メタクリル酸ドデシル、メタクリル酸ステアリル、メタクリル酸ステアリル、メタクリル酸ヘキシル、メタクリル酸デシル、メタクリル酸フェニル、メタクリル酸−２−クロロヘキシル、メタクリル酸ジエチルアミノエチル、メタクリル酸−２−ヘキシルエチル、メタクリル酸−２，２，２−トリフルオロエチル等のメタクリル酸エステル類；マレイン酸エチル、マレイン酸プロピル、マレイン酸ブチル、マレイン酸ジエチル、マレイン酸ジプロピル、マレイン酸ジブチル等のマレイン酸エステル類；フマル酸エチル、フマル酸ブチル、フマル酸ジブチル等のフマル酸エステル類；マレイン酸、フマル酸、イタコン酸、クロトン酸、ナジック酸、メチルヘキサヒドロフタル酸等のジカルボン酸類；無水マレイン酸、無水イタコン酸、無水シトラコン酸、無水アリルコハク酸、無水グルタコン酸、無水ナジック酸などの無水物等が含まれる。
【００６２】
これらの中でも好ましくは無水マレイン酸である。無水マレイン酸は、原料である未変性エチレン系ワックス（Ｂ’）との反応性が比較的高い。さらに、無水マレイン酸自身が重合によって構造変化し難く、安定である。そのため、エチレン系ワックス（Ｂ）が無水マレイン酸変性されたエチレン系ンワックスである場合、樹脂組成物を成形する際の高温環境下でも、エチレン系ワックス（Ｂ）が安定であり、無機充填材（Ｃ）表面に効率よく作用しやすい。その結果、樹脂組成物から得られる成型体の外観が良好となり、耐熱性や加工性、機械強度のバランスが良好になると考えられる。
【００６３】
なお、上述のエチレン系ワックス（Ｂ）は市販品であってもよい。
【００６４】
また、エチレン系ワックス（Ｂ）は、粉体、タブレット、ブロック等の固形物であってもよく、水、または溶媒中に分散したものや、溶解したものであってもよい。
【００６５】
３．無機充填材（Ｃ）
無機充填材（Ｃ）としては、特に限定されることなく公知の無機充填材を用いることができるが、たとえば、タルク、マイカ、炭酸カルシウム、ハイドロタルサイト、ワラストナイト、ゾノトライト、硫酸バリウム、硫酸カルシウム、珪酸カルシウム、クレー、ガラス繊維、ガラスビーズ、ガラスフレーク、炭素繊維、カーボンブラック、グラファイト、石膏、炭酸マグネシウム、酸化マグネシウム、酸化チタン、チタン酸カリウム等のチタン酸塩、酸化鉄、アルミナ、さらには亜鉛、銅、鉄、アルミニウム、マグネシウム、ケイ素、チタン等の金属粉末、あるいは金属繊維等が挙げられる。さらに、軽石粉、軽石バルン、水酸化アルミニウム、水酸化マグネシウム、塩基性炭酸マグネシウム、ドロマイト、チタン酸カルシウム、亜硫酸カルシウム、アスベスト、モンモリロナイト、ベントナイト、硫化モリブデン等が挙げられる。これらは単独でまたは混合して用いることができる。中でもタルク、マイカ、炭酸カルシウム、ガラス繊維等が好ましく、特にタルクが好ましい。
【００６６】
無機充填材（Ｃ）は、粒状、板状、棒状、繊維状、ウィスカー状など、いずれの形状を有していてもよい。また、無機充填材（Ｃ）は、ポリマー用フィラーとして市販されているものであってもよい。例えば、粉末状やロービング状、チョップドストランド状、圧縮魂状、ペレット（造粒）状、顆粒状等、いずれの形態で市販されているものであってもよい。無機充填材（Ｃ）がタルクである場合、粉末状、圧縮魂状、または顆粒状に加工されているものが好ましい。本発明の樹脂組成物は、無機充填材（Ｃ）を１種のみ含んでいてもよく、２種以上含んでいてもよい。
【００６７】
無機充填材（Ｃ）の平均粒径は、好ましくは１〜１５μｍであり、より好ましくは３〜１４μｍである。上記平均粒径は、レーザー回析法により測定される値である。
【００６８】
無機充填材（Ｃ）は公知の各種製造方法等にて製造される。たとえば、タルクは、その原石を衝撃式粉砕機やミクロンミル型粉砕機で粉砕して製造したり、さらにジェットミルなどで粉砕した後、サイクロンやミクロンセパレータ等で分級調整する等の方法で製造することができる。
【００６９】
また、無機充填材（Ｃ）は、未処理であってもよく、少なくとも一部を表面処理したものであってもよい。表面処理剤の例には、有機チタネート系カップリング剤、有機シランカップリング剤、不飽和カルボン酸またはその無水物をグラフトした変性ポリオレフィン、脂肪酸、脂肪酸金属塩、脂肪酸エステル等が含まれる。また、これらの表面処理剤は、１種単独で使用されていてもよく、２種以上を組み合わせて使用されていてもよい。
【００７０】
４．その他の樹脂
本発明の樹脂組成物は、他の樹脂を、本発明の目的を損なわない範囲でさらに含んでいても良い。他の樹脂の含有量には特に制限されないが、プロピレン系重合体（Ａ）１００質量部に対して、０．１〜３０質量部程度であることが好ましい。
【００７１】
５．その他の充填材
本発明の樹脂組成物は、無機充填材以外の充填材、すなわち有機物からなる充填材（以下、「有機充填材」とも称する）を含んでいてもよい。有機充填材の例には、リグニン、スターチ、木粉、木質繊維、竹、綿花、セルロース、ナノセルロース系繊維などの天然繊維、及びその含有製品等が含まれる。
【００７２】
樹脂組成物は、これらの有機充填材を、１種のみ含んでいてもよく、２種以上含んでいてもよい。これら有機充填材の含有量は特に限定されないが、プロピレン系重合体（Ａ）およびエチレン系ワックス（Ｂ）の総質量１００質量％に対して、合計で７０質量％以下であることが好ましく、より好ましくは３０質量％以下、さらに好ましくは２０質量％以下である。
【００７３】
６．その他の添加剤
本発明の樹脂組成物は、充填材以外の添加剤を含んでいてもよい。その他の添加剤としては、ポリオレフィンの分野において公知の添加剤が挙げられる。添加剤の例には、核剤、アンチブロッキング剤、顔料、染料、滑剤、発泡剤、可塑剤、離型剤、酸化防止剤、難燃剤、紫外線吸収剤、抗菌剤、界面活性剤、帯電防止剤、耐候安定剤、耐熱安定剤、スリップ防止剤、発泡剤、結晶化助剤、防曇剤、老化防止剤、塩酸吸収剤、衝撃改良剤、架橋剤、共架橋剤、架橋助剤、粘着剤、軟化剤、加工助剤等が含まれる。
【００７４】
樹脂組成物は、添加剤を１種のみ含んでいてもよく、２種以上含んでいてもよい。これら添加剤の含有量は、本発明の目的を損なわない範囲内であれば特に限定されないが、プロピレン系重合体（Ａ）およびエチレン系ワックス（Ｂ）の総質量１００質量％に対して、それぞれ０．０５〜７０質量％程度であることが好ましい。上限は、より好ましくは３０質量％である。
【００７５】
７．樹脂組成物の製法
本発明の樹脂組成物は、任意の種々の方法を利用して、ドライブレンド、あるいは溶融ブレンドして製造することができる。具体的な方法としては、例えば、プロピレン系重合体（Ａ）、エチレン系ワックス（Ｂ）、無機充填材（Ｃ）および他の任意成分を、同時にまたは任意の順序で、タンブラー、Ｖ型ブレンダー、ナウターミキサー、バンバリーミキサー、混練ロール、単軸或いは二軸の押出機などでブレンドする方法とすることができる。あるいは、プロピレン系重合体（Ａ）、エチレン系ワックス（Ｂ）、無機充填材（Ｃ）および他の任意成分を、一度、任意の溶媒に分散、あるいは溶解させた後に、自然乾燥や加熱強制乾燥等、適宜乾燥させることにより、ブレンドしてもよい。
【００７６】
一般的には、ドライブレンドより溶融ブレンドが得られる成型体の外観性、耐衝撃性の観点から好ましい。また特に、溶融ブレンドにて混練を十分に行うことで、得られる成形体の外観性および耐衝撃性が高まる傾向がある。特にエチレン系ワックス（Ｂ）として２種類以上の化合物を併用する場合は、２種以上のエチレン系ワックス（Ｂ）を予めドライブレンド、あるいは溶融ブレンドすることがハンドリング上好ましい。溶融ブレンドの方法としては、上記方法やバッチ釜を使用する方法などが適宜用いられる。
【００７７】
本発明の樹脂組成物のＪＩＳ  Ｋ７２１０に準拠して測定したＭＦＲ（２３０℃  試験荷重２．１６ｋｇｆ）は、０．０１〜１００ｇ／１０ｍｉｎであることが好ましく、より好ましくは０．１〜５０ｇ／１０ｍｉｎであり、さらに好ましくは０．５〜３０ｇ／１０ｍｉｎ、特に好ましくは１〜２０ｇ／１０ｍｉｎであり、さらに好ましくは３〜１５ｇ／１０ｍｉｎである。樹脂組成物のＭＦＲが上記範囲にあると、樹脂組成物の加工性と、成形体の耐熱性および機械強度のバランスが優れる。
【００７８】
Ｂ．成形体
本発明の成形体は、上記樹脂組成物を従来公知の方法、例えば射出成形、コーティング、押出成形、圧縮成形等により、所望の形状に成形することにより製造することができる。成形体の形状は、特に限定されず、例えばフィルム状、板状、角柱状、円柱状等である。本発明の成形体は、従来公知のプロピレン系樹脂と同様の用途に用いることができる。具体的には、自動車部品や家電部品等に使用することができる。
【実施例】
【００７９】
本発明を実施例に基づき詳細に説明するが、本発明はこれらの実施例に限定されない。
【００８０】
１．プロピレン系重合体（Ａ）
プロピレン系重合体（Ａ）として、プロピレン・エチレンブロック共重合体（株式会社プライムポリマー製ブロックポリプロピレン、商品名：プライムポリプロＪ７０７Ｇ（ＪＩＳ  Ｋ２１７０に準拠して、２３０℃、試験荷重２．１６ｋｇｆで測定したメルトフローレート：３０ｇ／１０分）を用いた。
【００８１】
２．エチレン系ワックス（Ｗ１）およびプロピレン系ワックス（Ｗ２）
エチレン系ワックスとして、表１に示すＷ１を使用した。なお、Ｗ１は、未変性エチレン系ワックス（エチレン・プロピレン共重合体）の無水マレイン酸変性物である。Ｗ２は、プロピレン系ワックス（プロピレン・エチレン共重合体）である。詳しくは、未変性プロピレン系ワックスの無水マレイン酸変性物である。各エチレン系ワックスの組成および物性値を表１に示す。また、組成および各物性値の測定方法は、以下の通りである。
【００８２】
＜重合体の組成＞
エチレン由来の構成単位、及びプロピレン由来の構成単位の含有割合は、１３Ｃ−ＮＭＲスペクトルの解析により求めた。
【００８３】
＜Ｍｎ、およびＭｗ／Ｍｎ＞
数平均分子量Ｍｎ、および分子量分布（Ｍｗ／Ｍｎ）は、ＧＰＣ測定から求めた。測定は以下の条件で行った。また、数平均分子量Ｍｎ、および重量平均分子量Ｍｗは、市販の単分散標準ポリスチレンを用いて検量線を作成して求めた。
装置：ゲル浸透クロマトグラフＡｌｌｉａｎｃｅ  ＧＰＣ２０００型（Ｗａｔｅｒｓ社製）
溶剤：ｏ−ジクロロベンゼン
カラム：ＴＳＫｇｅｌ  ＧＭＨ６−ＨＴ×２、ＴＳＫｇｅｌ  ＧＭＨ６−ＨＴＬカラム×２（何れも東ソー社製）
流速：１．０ｍｌ／分
試料：０．１５ｍｇ／ｍＬ  ｏ−ジクロロベンゼン溶液
温度：１４０℃  
【００８４】
＜軟化点＞
ＪＩＳ  Ｋ２２０７に従って測定した。
【００８５】
＜密度＞
ＪＩＳ  Ｋ７１１２の密度勾配管法で測定した。
【００８６】
＜酸価＞
ＪＩＳ  Ｋ５９０２に従って測定した。
【００８７】
【表１】
2018024752.tif 000003
【００８８】
［実施例１、比較例１〜４］
プロピレン系重合体（Ａ）、無機充填材（Ｃ）、エチレン系ワックス、プロピレン系ワックス、およびステアリン酸カルシウムを、表２に示す配合量で混合した。当該混合物を、東洋精機社製ラボプラストミル（２軸バッチ式溶融混繊装置）を用い、設定温度２１０℃で、樹脂仕込み量５０ｇ（装置バッチ容積＝６０ｃｍ３）、５０ｒｐｍ、１０分間の条件で溶融混練し、樹脂組成物を得た。なお、プロピレン系重合体（Ａ）および無機充填材（Ｃ）の合計１００質量部に対する、エチレン系ワックスの量、プロピレン系ワックスおよびステアリン酸カルシウムの量を表２に示す。また、当該樹脂組成物のＭＦＲは、以下の方法で測定した。
【００８９】
＜ＭＦＲ＞
得られた樹脂組成物のＭＦＲをＪＩＳ  Ｋ７２１０に従い、２３０℃、２．１６ｋｇｆの条件で測定した。
【００９０】
（樹脂組成物の評価）
得られた樹脂組成物から成形体を作製し、引張強度や引張伸び、引張弾性率、アイゾッド衝撃強度、および線膨張係数を確認した。結果を表２に示す。
【００９１】
［試験片の作成］
得られた樹脂組成物を、予熱２１０℃で５分間、加圧２００℃で２分間、冷却２０℃で４分間の条件でプレス成形し、厚さ２ｍｍのシート状の成形体を得た。
【００９２】
［試験片の評価］
得られた試験片について、以下の評価を行った。
【００９３】
＜引張試験（引張強度、引張伸び、引張弾性率）＞
ダンベル試験片（全長５０ｍｍ、つかみ部の幅１０ｍｍ、平行部の幅５ｍｍ、厚さ２ｍｍ）を作製し、チャック間距離３０ｍｍ、試験速度５０ｍｍ／ｍｉｎの条件で引張強度、引張伸び、引張弾性率を測定した。
【００９４】
＜アイゾット衝撃試験＞
ＡＳＴＭ  Ｄ２５６−１０に基づき、室温におけるアイゾット衝撃試験を行った。ノッチは機械加工とし、試験片は６３．５ｍｍ（長さ）×１２．７ｍｍ（幅）×２ｍｍ（厚さ）、ノッチ高さ１０．１６ｍｍとした。
【００９５】
＜線膨張係数＞
線膨張係数の測定に際しては、シリンダー温度２００℃、金型温度４０℃で、ＩＳＯ２９４−１に従いダンベル試験片を成形した。ダンベル試験片の中心部を、射出平板のＭＤ方向（成形時の流れ報告）およびＴＤ方向（ＭＤ方向の垂直方向）について、１０ｍｍ×５ｍｍ×厚さ４ｍｍの測定サンプルを切り出した。ＩＳＯ  １１３５９−２に従い、ＴＭＡ法（測定範囲−３０℃〜１００℃）にて、ＭＤ方向およびＴＤ方向の線膨張係数を測定した。
【００９６】
【表２】
2018024752.tif 000004
【００９７】
図１は、実施例および比較例の樹脂組成物から得られた成形体の線膨張係数とアイゾッド衝撃強度との関係を示すグラフである。図１に示すように、エチレン系ワックス（Ｂ）を含まない比較例１〜３では、無機充填材（Ｃ）の含有量が多くなるほど、線膨張係数が小さくなり、寸法安定性が高まる。ただし、これと共に衝撃強度が低下する傾向にある。これに対し、実施例１の樹脂組成物の成形体では、線膨張係数が低く、寸法安定性が高いにも関わらず、衝撃強度が高い。つまり、これらのバランスが優れている。一方でプロピレン系ワックス（Ｗ２）を含む比較例４では、寸法安定性と衝撃強度のバランスが比較例１〜３に比べると改善が認められるものの、実施例１（つまり、エチレン系ワックス（Ｗ１））と同等までは、優れた効果が得られなかった。
【産業上の利用可能性】
【００９８】
本発明の樹脂組成物は、得られる成型体の寸法安定性および衝撃強度のバランスが高い。したがって、家電部品等だけでなく、例えば自動車用途等、高い衝撃強度が要求される用途ににも適用できる。
【図１】
2018024752.tif 000005